(57)【特許請求の範囲】
【請求項１】
少なくとも、金属反射層、前記金属反射層上のスミ吸収層、及び前記スミ吸収層上の第一コレステリック層を含む、カラーシフト情報記録層と、
前記カラーシフト情報記録層の金属反射層側に配置された可変色彩層とを含み、
前記カラーシフト情報記録層は、前記金属反射層、前記スミ吸収層、及び前記第一コレステリック層がパターン状に除去された除去部を有することを特徴とする情報記録偽造防止媒体。
【請求項２】
前記可変色彩層が、少なくとも第二コレステリック層及び黒色吸収層からなり、前記第二コレステリック層が前記金属反射層側に配置されていることを特徴とする請求項１に記載の情報記録偽造防止媒体。
【請求項３】
前記第一コレステリック層は左旋偏光または右旋偏光の円偏光を有し、第二コレステリック層は第一コレステリック層と逆の円偏光を有することを特徴とする請求項２に記載の情報記録偽造防止媒体。
【請求項４】
前記第一コレステリック層および前記第二コレステリック層は、同じ色変化を有することを特徴とする請求項２または３に記載の情報記録偽造防止媒体。
【請求項５】
前記第一コレステリック層および前記第二コレステリック層は、異なる色変化を有することを特徴とする請求項２または３に記載の情報記録偽造防止媒体。
【請求項６】
請求項１〜５のいずれか１項に記載の情報記録偽造防止媒体の前記可変色彩層上に粘着層を更に含むことを特徴とする情報記録偽造防止ステッカー。
【請求項７】
請求項６に記載の情報記録偽造防止ステッカーを、物品に貼付した偽造防止物品。
【請求項８】
請求項１から請求項５のいずれか１項に記載の情報記録偽造防止媒体の、前記第一コレステリック層上または前記可変色彩層上に剥離可能な支持基材を更に含むことを特徴とする情報記録偽造防止転写箔。
【請求項９】
請求項８に記載の情報記録偽造防止転写箔であって、前記支持基材が前記第一コレステリック層上にある場合は、前記可変色彩層上に接着層を含み、前記支持基材が前記可変色彩層上にある場合は、前記第一コレステリック層上に接着層を含むことを特徴とする情報記録偽造防止転写箔。
【請求項１０】
請求項９に記載の情報記録偽造防止転写箔を物品に貼付した偽造防止物品。
【発明の詳細な説明】
【技術分野】
【０００１】
本発明は、様々な物品に利用される情報記録偽造防止媒体および該媒体等への情報記録方法に関する。
【背景技術】
【０００２】
偽造防止技術は、様々な物品に利用されている。例えば、銀行券、債券、商品券、小切手などの金券や有価証券である。また、クレジットカード、ＩＤカード、公文書などの各種証明書、重要書類にも利用されている。また、最近では、各種商品やその包装材料に適用して、その商品が真正であることを保障するために利用されている。言うまでもなく、これら物品を検査して、適正な偽造防止手段が施されている場合には真正な物品と判定され、偽造防止手段が施されていない場合もしくは不適正なものであった場合は非真正な物品と判定される。
【０００３】
このような偽造防止手段としては、一般に、オバート技術とコバート技術に分けられる。
【０００４】
オバート技術は、誰が見ても偽造防止技術と認知でき、真贋判定を可能とする技術である。例えば、ホログラムのような回折構造体は、見る角度によって色や模様が変わるものや、コレステリック液晶の螺旋構造の効果により、見る角度によって色が変化する、所謂コレステリックカラーとして知られている現象を観察する方法などが例示できる。
【０００５】
特許文献１に示した方法では、これら回折構造及び、コレステリックと吸収層を用いる事によるコレステリックカラーの両方を具備している。このような物は、簡単な印刷やカラーコピーで現象を再現することができず、また、真贋判定に特殊な検知機や熟練した能力を要することもなく、誰でもその存在を認知できる。このため、例えば一般消費者が商品を購入する際に、その商品が真正なものであるか否かについて判定することができる。
【０００６】
一方で、悪意のある者にとってもその存在が明らかであるから、偽造や贋造の対象として狙われやすい。例えば、ホログラムは既に偽造団の技術力向上によって多く偽造されており、粗悪品ながら似たような色や模様の変化を実現できる物が数多く作られている。また、見る角度によって色が変化するコレステリックカラーに近いものでは高級包装用に用いられる多層フィルムによって容易に実現可能である。これらを組み合わせる事によって、見た目は同じような物を作る事が可能である。
【０００７】
コバート技術は、特殊な検知機や熟練がなければその存在自体が認知できない技術であり、例えば特殊なフィルタを重ねる事によって、見た目が変化するような効果が例示できる。前述のコレステリック液晶は、その螺旋構造により反射光が円偏光となっているために、該当コレステリック液晶が右旋円偏光を反射している場合、右旋円偏光を遮蔽し、左旋円偏光を透過するような円偏光フィルタを重ねると、コレステリック液晶は黒く見え、右旋円偏光を透過し、左旋円偏光を遮蔽するような円偏光フィルタを重ねると、従来のコレステリックカラーを観察することができる。これによって、前述の多層フィルムにはこのような円偏光を反射する能力は無いため、多層フィルムによってコレステリックカラーに似せた物を偽造しても、フィルタによる判定で偽造品を判別することが可能である。また、人間は偏光を認識することができないため、このようなフィルタによる判別方法が存在していること自体を認識することが困難である。
【０００８】
また、偽造防止の方法として、ユニークなシリアルナンバーを製品に印字する昔ながらの手法や、バーコードに代表される機械読取コードを活用し、データベースと照合を行うことで、真正品であることを証明する手法などが存在する。
【０００９】
また、特許文献２に示されている手法では、電子透かしを画像に埋め込むことにより偽造防止を実施している。
【００１０】
以上のことから、偽造防止媒体には、前述のようなオバート技術、コバート技術に加え、シリアルナンバーや電子透かしなどのパターンを個別に付与できる仕組みを有している事が好ましい。
【００１１】
また、このような媒体は、製品のメーカーのロゴや商品名などが、使用者に認識できるようなデザインで活用される事が多く、自由度の高い意匠性、デザイン性にも優れていることが好ましい。
【先行技術文献】
【特許文献】
【００１２】
【特許文献１】特許第４７７８４４５号明細書
【特許文献２】特開平１０−３０８８７０号公報
【発明の概要】
【発明が解決しようとする課題】
【００１３】
これまでに述べてきた背景技術の中で、コレステリックは、非常に有用な偽造防止技術である。前述のように、見る角度によって色が変わるオバート技術と、円偏光フィルタを重ねることによって円偏光の反射を判別できるコバート技術の、両方を有しているだけでなく、コレステリックは数々のカラーシフト材料の中でも特に色変化が大きく、見た目にも鮮やかであり、デザイン性にも優れているものの、前述の通り、多層フィルムを活用することで、見た目には同じような物を作ることが可能という課題がある。
【００１４】
また、このコレステリックが情報を有する方法としては、先の特許文献１に示した発明において、ホログラム画像をシリアルナンバーとする方法などがあげられるが、これは媒体小片全てにユニークな番号を付与するにはコストが掛かりすぎ適さないという問題がある。
【００１５】
従って、本発明では、以上のような、見た目に同じような媒体作成が困難であり、且つ、コレステリック特有のカラーシフト効果や円偏光反射特性を持ち、個別パターンを安価に形成可能な媒体および、個別パターンを形成する手法を提供することを目的とする。
【課題を解決するための手段】
【００１６】
本発明の一態様は、情報記録偽造防止媒体に関する。この媒体は、少なくとも、金属反射層、前記金属反射層上のスミ吸収層、及び前記スミ吸収層上の第一コレステリック層を含む、カラーシフト情報記録層と、前記カラーシフト情報記録層の金属反射層側に配置された可変色彩層とを含み、前記カラーシフト情報記録層は、前記金属反射層、前記スミ吸収層、及び前記第一コレステリック層がパターン状に除去された除去部を有することを特徴とする。
【００１７】
上記本発明の情報記録偽造防止媒体は、可変色彩層が、少なくとも第二コレステリック層及び黒色吸収層からなり、第二コレステリック層が前記金属反射層側に配置されていることが好ましい。
【００１８】
上記の本発明の情報記録偽造防止媒体では、前記第一コレステリック層は左旋偏光または右旋偏光の円偏光を有し、第二コレステリック層は第一コレステリック層と逆の円偏光を有することが好ましい。
【００１９】
上記本発明の情報記録偽造防止媒体では、第一コレステリック層および第二コレステリック層は、同じ色変化を有していてもよく、または異なる色変化を有していてもよい。
【００２０】
本発明の別の態様は、情報記録偽造防止ステッカーである。このステッカーは、上記の情報記録偽造防止媒体の可変色彩層上に粘着層を更に含むことを特徴とする。
【００２１】
本発明の別の態様は、上記情報記録偽造防止ステッカーを物品に貼付した偽造防止物品である。
【００２２】
本発明の別の態様は、情報記録偽造防止転写箔である。この箔は、情報記録偽造防止媒体の、第一コレステリック層上または可変色彩層上に剥離可能な支持基材を更に含むことを特徴とする。
【００２３】
本発明の別の態様は、上記情報記録偽造防止転写箔において、前記支持基材が第一コレステリック層上にある場合は、可変色彩層上に接着層を含み、前記支持基材が可変色彩層上にある場合は、第一コレステリック層上に接着層を含むことを特徴とする。
【００２４】
本発明の別の態様は、上記接着層を含む情報記録偽造防止転写箔を物品に貼付した偽造防止物品である。
【発明の効果】
【００３０】
以上のように、本発明の一態様によれば、色変化が同じ、または異なる２種類のコレステリック、赤外波長を透過しないスミ吸収層、金属反射層、赤外波長を透過する黒色吸収層において、第一コレステリック層、スミ吸収層、金属反射層、第二コレステリック層、黒色吸収層と積層させた積層媒体に、レーザーを照射することによって金属反射層及びスミ吸収層を活性化させ、第一コレステリック層、スミ吸収層、金属反射層を除去し、情報として記録することが可能となる。すなわち、二種類以下のカラーシフトが発生するコレステリック部位が同一平面内にパターンで共存し、従来のコレステリック媒体には無い見た目と、コレステリック特有のカラーシフト効果や円偏光反射特性を持ち、このパターンを個別に安価で形成可能な媒体と、個別パターン形成手法が提供可能となる。
【図面の簡単な説明】
【００３１】
【図１】本発明の最小構成であるカラーシフト情報記録層の層構成を説明した断面図。
【図２】カラーシフト情報記録層に可変色彩層が設けられた情報記録偽造防止媒体の層構成を説明した断面図。
【図３】可変色彩層にコレステリックを用いた時の情報記録偽造防止媒体の層構成を説明した断面図。
【図４】パターン除去した後の情報記録偽造防止媒体の効果を観察している様子を示す外観図。
【図５】情報記録偽造防止ステッカーの層構成一例を示す断面図。
【図６】情報記録偽造防止転写箔の層構成一例を示す断面図。
【図７】別の情報記録偽造防止転写箔構成を示す断面図。
【図８】図５で示した情報記録偽造防止ステッカーについて赤外レーザー照射によってカラーシフト情報記録層が部分的に除去された様子を示す断面図。
【発明を実施するための形態】
【００３２】
本発明に係わる情報記録偽造防止媒体としては、図１に示されるような、第一コレステリック層１０１、スミ吸収層１０２、金属反射層１０３の３種類の層からなるカラーシフト情報記録層１０を最小の構成要素とする積層体を含む。
【００３３】
ここで、第一コレステリック層１０１は、見る角度によって色が変化し、右旋もしくは左旋円偏光を反射する特徴を持つ。これは、螺旋状の分子構造を有するコレステリック液晶が、その螺旋軸に沿って光の屈折率が周期的に変動するため、そのねじれ構造のピッチに応じた波長の光を選択的に反射することによる。従って、第一コレステリック層１０１では、ねじれ構造のピッチを制御することで所望の反射色を作り出すことが可能となる。そして、これらコレステリック液晶を配向させることにより、その各分子が層を成して均一に配列され、反射光同士が強め合って全体として前記色光を反射する。また、背面に可視光領域に吸収を持つ黒色の吸収層を配置することで、透過した光が吸収され、反射光がより強調されることにより、所謂コレステリックカラーと呼ばれる色光を確認することができる。なお、配向したコレステリック液晶分子は螺旋構造を有することから、その反射光は右旋円偏光または左旋円偏光となる。このため、コレステリック液晶層の上に適切な円偏光フィルタを重ねることにより、その反射光を遮断することができる。また、コレステリック液晶は、配向膜上に層形成することで配向させることができる。すなわち、基材上に配向膜を形成し、この配向膜上にコレステリック液晶層を形成することで配向させることが可能である。配向膜としてはポリビニルアルコールやポリイミドの塗布膜をラビング処理したものが使用できる。ラビングは、例えば、コットンやベルベットを使用して可能である。また、せん断力を加えながら塗布することにより、そのせん断力の方向に配向させることもできる。あるいは、コレステリック液晶層を形成した後、せん断力を加えて配向させることもできる。また、形成したコレステリック液晶の層に偏光したレーザー光を照射したり、電解や磁界を加えたりして配向することもできる。
【００３４】
また、このコレステリック液晶層は、ネマチック構造やスメクチック構造を有する液晶物質、カイラル物質、光重合性多官能化合物及び重合開始剤を混合した液晶溶液を塗布し、その塗布膜に紫外線を照射することで形成することができる。このとき、カイラル物質が液晶物質同士を結合して前記螺旋構造を形成する。また、光重合性多官能化合物は互いに重合硬化してコレステリック液晶を固定する。
【００３５】
なお、前記液晶物質とカイラル物質の代わりに分子中に不整炭素原子を持つ光学異性体液晶物質を使用して、この光学異性体液晶物質、光重合性多官能化合物及び重合開始剤を混合して塗布し、紫外線を照射することでコレステリック液晶層を形成することも可能である。
【００３６】
また、前記液晶溶液を、直接、基材上に塗布してコレステリック液晶層を形成することもできるし、別の支持体上にコレステリック液晶層を形成した後、接着剤を使用して基材に接着したり、ラミネートなどの方法を用いたりして転写することで基材上にコレステリック液晶層を形成してもよい。
【００３７】
次に、前記光重合性多官能化合物としては、重合性官能基、重縮合性官能基または重付加に有効な官能基を分子中に２個ないしそれ以上有する単量体又はオリゴマーが使用できる。また、この光重合性多官能化合物に加えて、単官能の単量体又はオリゴマーを併用することも可能である。
【００３８】
ラジカル系光重合性多官能単量体としては、例えば、トリメチロールプロパントリアクリレート、１，６−ヘキサンジオールジアクリレート、ペンタエリスリトールテトラアクリレート、ペンタエリスリトールトリアクリレート、ジペンタエリスリトールヘキサアクリレート等が例示できる。また、ラジカル系光重合性多官能オリゴマーとしては、例えば、ポリウレタンポリアクリレート、エポキシ樹脂系ポリアクリレート、アクリルポリオールポリアクリレート等が例示できる。また、ラジカル系光重合性単官能単量体としては、アルキル（Ｃ１〜Ｃ１８）（メタ）アクリレート、ベンジル（メタ）アクリレート、シクロヘキシル（メタ）アクリレート、アルキレン（Ｃ２〜Ｃ４）グリコール（メタ）アクリレート、アルコキシ（Ｃ１〜Ｃ１０）アルキル（Ｃ２〜Ｃ４）（メタ）アクリレート、ポリアルキレン（Ｃ２〜Ｃ４）グリコール（メタ）アクリレート、アルコキシ（Ｃ２〜Ｃ１０）ポリアルキレン（Ｃ２〜Ｃ４）グリコール（メタ）アクリレート等で挙げられる。また、芳香族エポキシ化合物、脂環式エポキシ化合物、グリシジルエステル系化合物が使用できる。また、３次元架橋性液晶ポリオルガノシロキサンを使用することもできる。
【００３９】
続いて、重合開始剤としては、ラジカル系光重合開始剤やカチオン系光重合開始剤が使用できる。また、これら光重合開始剤に加えて、増感剤や過酸化物を併用することもできる。
【００４０】
ラジカル系光重合開始剤としては、α−ヒドロキシアセトフェノン系、α−アミノアセトフェノン系等のアセトフェノン系、ベンゾインエーテル系、ベンジルケタール系、α−ジカルボニル系、α−アシルオキシムエステル系等公知のものが使用され、具体的にはα−アミノアセトフェノン、アセトフェノンジエチルケタール、ベンジルジメチルケタール、α−ヒドロキシシクロヘキシルフェニルケトン、２−ヒドロキシ−２−メチルフェニルプロパノン、ベンゾフェノン、ミヒラーズケトン、イソプロピルチオキサントン、ベンゾフェノンとＮ−メチルジエタノールアミンとの併用等が挙げられる。カチオン系光重合開始剤としては従来公知のものを特に制限なく使用することができ、さらに好ましくは、公知の増感剤や過酸化物と適宜併用することができる。例えば、アリルヨードニウム塩−α−ヒドロキシアセトフェノン系、トリアリルスルホニウム塩系、メタロセン化合物−パーオキサイド併用系、メタロセン化合物−チオキサントン併用系、メタロセン化合物−アントラセン併用系等である。
【００４１】
そして、これら液晶物質、カイラル物質、光重合性多官能化合物及び重合開始剤を混合した液晶溶液を塗布するにあたって利用する塗工装置としては、コンマコーター、マイクログラビアコーターオフセット等が使用できる。また、厚みは０．５〜２０μｍでよい。好ましくは２〜１０μｍであり、厚くなるほどコレステリック面での反射率が高くなり、鮮やかに発色する一方、後に赤外レーザーでカラーシフト情報記録層１０を除去する際、大きなエネルギーを必要とする。
【００４２】
また、その塗布膜に紫外線を照射して重合させる際に、酸素による重合阻害を防ぐため、窒素などの不活性ガスの存在下で酸素ガス濃度を下げて紫外線を照射することもできる。あるいは酸素バリアー性の被膜で被覆して紫外線を照射することも可能である。酸素バリアー性の被膜としては、ポリビニルアルコールが例示できる。 
ここで、スミ吸収層１０２とは、少なくとも可視光領域を吸収する黒色の層である。コレステリックは裏面に可視光波長を吸収する吸収層を持つことによってコレステリックカラーを発現させるため必要になる。このスミ吸収層１０２には二つの形態のものがあり、一つ目の形態は、代表的には１μｍを超える膜厚を持った比較的厚い形態であり、二つ目の形態は、膜厚がそれ以下である比較的薄膜の形態である。一つ目の形態は、カラーシフト情報記録層１０を除去するために照射するレーザー波長を含む赤外波長を透過しない必要がある一方、二つ目の形態は、前述の通り可視光領域を吸収する黒色の層であれば良く、赤外波長を透過してもしなくても良い。これらの形態については後に詳述する。
【００４３】
金属反射層１０３とは、少なくとも赤外波長領域を透過しない金属反射層１０３である。金属の種類としては、アルミニウム、銅、鉄、ニッケル、コバルトなどが挙げられ、例えば、真空蒸着法やスパッタリング法、ウェットメッキなどによって薄膜として形成されても良いし、金属の延伸によって得られる金属箔を、公知の接着剤や粘着剤で貼付することによって形成しても良く、厚みは１０ｎｍから２０μｍ程度であることが望ましい。この金属反射層１０３は、カラーシフト情報記録層１０を赤外レーザー照射によって除去する際、主たる役割を担う層となる。
【００４４】
これら三種類の最小構成要素からなるカラーシフト情報記録層１０は、赤外レーザーを照射することで、スミ吸収層１０２および金属反射層１０３が活性化し、各材料の表面や内部の原子または分子の結合が切断され、急激な融解、もしくは蒸発、気化などの相変化を生じることにより、第一コレステリック層１０１を吹き飛ばすと同時に、スミ吸収層１０２、金属反射層１０３自らも除去される。そのため、カラーシフト情報記録層１０は、赤外レーザーを照射すると除去されてしまうので、実際は基材や、貼付物によって支持されている状態で用いられる。
【００４５】
カラーシフト情報記録層１０が、赤外レーザーによって除去される条件は、各層の膜厚や、スミ吸収層１０２の形態や状態、また照射する赤外レーザーが与えるエネルギーの総量に依存する。主にこれらの層を除去するエネルギーは、赤外レーザーによって急激な金属反射層１０３の相変化によって生み出されるが、スミ吸収層１０２や第一コレステリック層１０１の膜厚が厚かったり、層が強靭であったりすると、カラーシフト情報記録層１０を除去するに至らない。
【００４６】
また、赤外レーザーのパワーは、金属反射層１０３が相変化を生じる際の速度に影響するため、強い方がその他の層を除去するエネルギーをより得られるが、強すぎると、これらカラーシフト情報記録層１０以外の部位に影響する可能性がある。そのため、スミ吸収層１０２の膜厚は薄いほどカラーシフト情報記録層１０を除去するエネルギーが少なくて済む。
【００４７】
ここで、スミ吸収層１０２の二つの形態について説明する。一つ目の形態は、代表的には１μｍを超える膜厚を持った厚い形態であり、カラーシフト情報記録層１０を除去するために照射するレーザー波長を含む赤外波長を透過しない必要がある。これとしては、例えば、カーボンブラック顔料を高分子樹脂などのバインダーに分散させた、印刷用スミインキを、グラビア印刷法、スクリーン印刷法、オフセット印刷法などで印刷して成膜する方法がある。カーボンブラック顔料の代りに、アニリンブラック、ペリレンブラック等に代表される有機黒顔料、もしくはクロム、マンガン、鉄、コバルト、銅、等を含有した無機系ブラック、及びチタンブラック等を用いても良い。また、第一コレステリック層１０１をラミネートによる転写などで形成する場合には、ラミネート接着材料をバインダーとし、これまでに挙げたような黒色顔料を予め分散させておくことによってスミ吸収層１０２としても良い。もしくは、微細構造を形成する構造形成層に反射層が設けられ構造吸収が行われた結果、黒色であり、更に赤外波長を透過しないような層を用いても良い。
【００４８】
このような形態である場合、赤外レーザーによって赤外波長を吸収もしくは反射し、相変化を生じるのは、黒色顔料や、構造吸収が行われる僅かな部分だけであり、バインダーや、構造形成層の多くは透明で、赤外波長によって変化しない。そのため、黒色顔料等が相変化によって生じる熱エネルギーによって、接するバインダーや構造形成層を融解、気化させる必要がある。これが薄膜であり、金属反射層１０３の相変化によって生じるエネルギーだけでカラーシフト情報記録層１０を除去可能な場合は良いが、例えば前述のような印刷インキを活用する場合、スミ吸収層１０２が十分な黒色を出す膜厚を持つと、カラーシフト情報記録層１０を除去するために、金属反射層１０３の厚みと、大きな照射レーザーパワーが必要となる。従って黒色顔料の含有量はできるだけ多い方が好ましい。
【００４９】
続いて、スミ吸収層１０２の二つ目の形態である膜厚が１μｍ以下の場合には、カラーシフト情報記録層１０を除去するために照射するレーザー波長を含む赤外波長を透過しても、しなくても良い。赤外波長を透過しない場合、スミ吸収層１０２一つ目の形態と同様、吸収もしくは反射によって相変化を生じ、スミ吸収層１０２が除去された上で赤外レーザーは金属反射層１０３へ到達する。赤外波長を透過してしまう場合でも、十分薄膜である場合、赤外レーザーによって金属反射層１０３だけを活性化させた際の相変化によって生じるエネルギーだけでスミ反射層を除去することが可能であるため、赤外波長を透過しても良い。
【００５０】
この薄膜のスミ吸収層１０２を形成する方法は、例えば金属反射層１０３として銅を真空蒸着法やスパッタリング法などで形成した後、亜塩素酸ナトリウム等により酸化処理を行うことにより、表面に黒色の酸化銅薄膜を形成することで、この薄膜をスミ吸収層１０２とすることができる。または、金属反射層１０３としてアルミニウムを真空蒸着法やスパッタリング法などで形成した後、陽極酸化法を用いて表面をアルマイト処理した後、黒色着色を行うことで出来る、所謂ブラックアルマイトをスミ吸収層１０２としても良いし、また、その他金属と黒化処理による、例えば黒色クロムメッキ、黒色ニッケルメッキ、ブラックステンコートなどを用いても良い。
【００５１】
これまで、スミ吸収層１０２の形態の一つ目と二つ目のものを、代表値として膜厚１μｍで区切って説明してきたが、あくまで金属反射層１０３を赤外レーザーで活性化させた際に生じるエネルギーだけで第一コレステリック層１０１を含めたカラーシフト情報記録層１０を除去できるかどうかの分類となる。そのため、厳密には、金属反射層１０３だけを赤外レーザーで活性化させた際に除去できない場合がスミ吸収層１０２一つ目の形態、除去できる場合がスミ吸収層１０２二つ目の形態である。
【００５２】
ここで、新たな形態について説明する。これまで説明してきたカラーシフト情報記録層１０の、金属反射層１０３に接するように、可変色彩層２０１を設けたものを図２に示す。この可変色色彩層とは、見る角度によって色彩が変わる機能を持った層であり、コレステリック、多層フィルムのように、裏面に黒色の吸収層を設けることによって、コレステリックカラーのような色彩変化を生じるものであっても良いし、パール顔料をバインダー中に分散させたものに代表される、各種カラーシフトインキを、グラビア印刷法、スクリーン印刷法、オフセット印刷法など、各種印刷方法によって印刷することによって得られるものであっても良いし、多層蒸着による多層薄膜干渉効果によって色彩変化を生じるものであっても良いし、構造形成層に熱圧エンボスによって回折構造を形成し、ＺｎＳやＴｉＯなどに代表される赤外波長を透過する高屈折率材料を、真空蒸着法やスパッタリング法などによって薄膜形成することにより、所謂透明ホログラムを作成することによって得られるものであっても良いし、紫外線ランプに代表される照明を照射することによって励起し、可視光や赤外波長を発光し、赤外波長を透過する蛍光顔料をバインダーに分散させたり、同蛍光特性を有する蛍光染料を溶かすなどして得られた蛍光インキを、グラビア印刷法、スクリーン印刷法、オフセット印刷法など、各種印刷方法によって印刷することによって、励起照明を照射することで色彩変化を発生させるものであっても良い。
【００５３】
続いて、前述の可変色彩層２０１にコレステリックを用い、第二のコレステリック層とする場合について詳細に説明する。  
コレステリックは裏面に黒色の吸収層が設けられることによってコレステリックカラーが発現するが、この際の吸収層は、カラーシフト情報記録層１０を除去するために照射するレーザー波長を含む赤外波長を透過する必要があり、例えば層構成は図３に示すように、カラーシフト情報記録層１０の、金属反射層１０３に接するように、第二コレステリック層３０１と黒色吸収層３０２を、可変色彩層２０１とすることで形成される。
【００５４】
カラーシフト情報記録層１０を除去するために照射するレーザー波長を含む赤外波長を透過する黒色吸収層３０２とは、例えば混色スミとして知られている黒色インキを使用することができる。これは、シアン、マゼンタ、イエローの三種類の顔料を混合したものをバインダー中に分散させた印刷インキを、グラビア印刷法、スクリーン印刷法、オフセット印刷法など、各種印刷方法によって印刷することによって得られるものであっても良いし、リモコンの先端部カバーなどに用いられている、可視光波長には吸収を持つため黒色ながら、赤外波長は透過するＩＲブラック材料を、ＩＲブラック顔料であれば前述の混色スミと同様バインダーに分散させ、印刷して得ても良いし、ＩＲブラック染料を溶かして得られた印刷インキを、同じように印刷して得ても良い。この層を、スミ吸収層１０２のような赤外波長を透過しない材料で構成しないことで、赤外レーザーを照射した際にこの層まで活性化し、除去されてしまうのを防いでいる。
【００５５】
この第二コレステリック層３０１は、第一コレステリック層１０１とは、全く同じカラーシフトをするものの、円偏光の回転方向が逆になるような構成にしても良いし、第一コレステリック層１０１とは、異なるカラーシフトをするものの、円偏光の回転方向は同じになるような構成にしても良いし、第一コレステリック層１０１とは、カラーシフトも異なるし、円偏光の回転方向も逆になるような構成にしても良い。
【００５６】
これらの構成によって得られる効果を順に説明していく。  
まず、第二コレステリック層３０１を、第一コレステリック層１０１と全く同じカラーシフトをするものの、円偏光の回転方向が逆になるような構成にする場合について説明する。
【００５７】
このような構成の場合、赤外レーザーによって第一コレステリック層１０１を部分除去した後、見た目には第一コレステリック層１０１と第二コレステリック層３０１の差を見分けることは難しい。しかしながら、円偏光の回転方向が逆になっているため、右旋円偏光を遮蔽する円偏光フィルタと、左旋円偏光を遮蔽する円偏光フィルタで、第一、第二のコレステリック層を観察すると、片方は通常のコレステリックカラーを観察でき、他方は黒くなっている様子を観察できるため、双方のコントラスト差からパターンを認識できる。所謂潜像のような機能を持たせることが可能になる。これはフィルタを媒体へ重ねて観察する場合でも、フィルタを目に近付けて遠隔観察する場合でも、同じ効果を確認できる。
【００５８】
このような第二コレステリック層３０１を形成する方法としては、可視光波長において位相差を１８０度回転させる、λ／２の位相差値を持った位相差層と、第一コレステリック層１０１と全く同じ材料を用いて形成したコレステリック層とが、接して積層しているものを、第二コレステリック層３０１とするものが考えられる。この場合、位相差層は金属反射層１０３側に接して設けられる必要がある。
【００５９】
また、他の方法で、このような第二コレステリック層３０１を形成する方法としては、円偏光の回転方向が第一コレステリック層１０１を構成するコレステリック材料と逆であるコレステリック材料を用い、添加するカイラル剤の量を、第一コレステリック層１０１と全く同じカラーシフトをする螺旋周期ピッチになるよう調整したものを使用するというものも考えられる。
【００６０】
続いて、第二コレステリック層３０１を、第一コレステリック層１０１とは、異なるカラーシフトをするものの、円偏光の回転方向は同じにするような構成にする場合について説明する。
【００６１】
このような構成の場合、赤外レーザーによって第一コレステリック層１０１を部分除去した後、まず見た目に、二種類の異なるカラーシフトをする領域が同一面内に存在しているという、大変ユニークな外観を実現することが可能になる。
【００６２】
また、円偏光フィルタで観察した場合、全面が黒くなるか、通常と同じコレステリックカラーを観察できるかの二択になる。このような二種類のコレステリック層は、コレステリックに添加するカイラル剤の量を異ならせるだけで容易に実現可能となる特徴もある。
【００６３】
続いて、第二コレステリック層３０１を、第一コレステリック層１０１とは、カラーシフトも異なるし、円偏光の回転方向も逆になるような構成にする場合について説明する。
【００６４】
このような構成の場合、赤外レーザーによって第一コレステリック層１０１を部分除去した後、先ほどと同様まず見た目に、二種類の異なるカラーシフトをする領域が同一面内に存在しているという、大変ユニークな外観を実現することが可能にな上に、円偏光フィルタで、第一、第二のコレステリック層を観察すると、片方は通常のコレステリックカラーを観察でき、他方は黒くなっている様子を観察することもできる。このような第二コレステリック層３０１を形成するには、円偏光の回転方向は同じながら、カイラル剤の添加量を異ならせるなどして異なる螺旋周期ピッチになるよう調整したコレステリック材料と、前述した通り、可視光波長において偏光の位相を１８０度ずらすλ／２の位相差値を持った位相差層とが、接して積層しているものを、第二コレステリック層３０１とする方法が考えられる。
【００６５】
また、他の方法としては、元々第一コレステリック層１０１と円偏光の回転方向が逆になっているコレステリック材料であり、それぞれのコレステリック材料のカイラル剤の添加量を異ならせるなどして異なる螺旋周期ピッチになるよう調整したコレステリック材料を第二コレステリック層３０１とするものが考えられる。
【００６６】
このような構成にした場合について、具体的な効果を例示した図４は、既に赤外レーザーによってカラーシフト情報記録層１０を部分除去した情報記録偽造防止媒体４０に、第二コレステリック層３０１が反射する円偏光を遮蔽する円偏光フィルタ４１を重ねた様子を表している。
【００６７】
円偏光フィルタ４１が重ねられていない部分の第一コレステリック層１０１と、赤外レーザーによってカラーシフト情報記録層１０が部分除去され露出した第二コレステリック層３０１は、それぞれ異なるカラーシフトを示しているため、見た目に「ＴＰ」の文字パターンとして認識できる。
【００６８】
また、円偏光フィルタが重ねられている第一コレステリック層４０１が反射する円偏光は、円偏光フィルタによって遮蔽されないため、第一コレステリック層１０１と同じような外観のカラーシフトを観察することができる。
【００６９】
一方、円偏光フィルタが重ねられている第二コレステリック層４０２が反射する円偏光は、円偏光フィルタによって遮蔽されるため黒く見える。
【００７０】
これまで説明してきたような情報記録偽造防止媒体を実際に活用する方法について説明する。
【００７１】
情報記録偽造防止媒体の第一コレステリック層１０１が設けられているのとは逆の面に、粘着層を設けることで、情報記録偽造防止ステッカーとして活用することができる。これは、物品に貼付する前でも後でも、赤外レーザー照射によってカラーシフト情報記録層１０を部分除去することができる。
【００７２】
図５は、その具体的な層構成の一例を示したものである。５０１は透明基材であり、ポリエチレンテレフタレートフィルム、ポリエチレンナフタレートフィルム、ポリプロピレンフィルム、ポリエチレンフィルム、ポリメチルメタアクリレートフィルム、ポリスチレンフィルム、ナイロンフィルム、ポリカーボネートフィルム、アクリルフィルム、トリアセチルセルロースフィルムなど、各種材料のフィルムを用いることがきる。
【００７３】
厚さは各種用途に応じて制限無く用いることが出来るが、ステッカー用途であるため、１０μｍから１００μｍ程度が望ましい。
【００７４】
この透明基材５０１の片面に、金属反射層１０３を形成し、カーボンブラック顔料を分散させたラミネート接着材料をスミ吸収層１０２として形成し、予め基材の上に形成しておいた第一コレステリック層１０１をラミネートして転写した後、基材を剥離することで第一コレステリック層１０１を形成する。
【００７５】
こうして、カラーシフト情報記録層１０が形成された透明基材５０１の、カラーシフト情報記録層１０が形成されているのとは反対の面に、透明ラミネート接着材料５０２を形成し、予め、基材の上に形成しておいた第二コレステリック層３０１をラミネートして転写した後、基材を剥離して形成された第二コレステリック層３０１に接するよう、黒色吸収層３０２を形成した後、粘着層５０３を積層することで、情報記録偽造防止ステッカーを作成することができるようになる。また、必要に応じて粘着層５０３にセパレーターを貼り合わせると良い。
【００７６】
粘着層５０３は、例えば塩化ビニル−酢酸ビニル共重合体、ポリエステル系ポリアミド、アクリル系、ブチルゴム系、天然ゴム系、シリコン系、ポリイソブチル系等の粘着剤単独のもの、もしくはアルキルメタクリレート、ビニルエステル、アクリルニトリル、スチレン、ビニルモノマー等の凝集成分、不飽和カルボン酸、ヒドロキシ基含有モノマー、アクリルニトリル等に代表される改質成分や重合開始剤、可塑剤、硬化剤、硬化促進剤、酸化防止剤等の添加剤を必要に応じて添加したもの等を用いることができる。また形成にはグラビア印刷法、オフセット印刷法、スクリーン印刷法等を用いることが出来る。
【００７７】
また、両面がフィルムセパレーターで構成された粘着用部材を使用し、ロールラミネートにより貼り合わせるようにして設けてもよい。
【００７８】
また、透明基材５０１については、例えばポリエチレンテレフタレートフィルムやナイロンフィルムのような、延伸によって製造され、光学的異方性を有するフィルムを使用した場合、例え第一コレステリック層１０１と第二コレステリック層３０１が同じ方向の円偏光であったとしても、第二コレステリック層３０１から反射される円偏光は、透明基材５０１によって偏光成分が変化するため、円偏光フィルタを通して観察した際、第一コレステリック層１０１とは異なって観察される。このため、第一コレステリック層１０１と第二コレステリック層３０１のカラーシフトが、全く同じだったとしても円偏光フィルタによって違いを確認することができる。
【００７９】
一方、透明基材５０１が例えばアクリルフィルムやトリアセチルセルロースフィルムのような、光学的に等方であるフィルムであった場合、第二コレステリック層３０１から反射される円偏光は、偏光成分が変化することなく観察することができる。
【００８０】
次に、情報記録偽造防止媒体を実際に活用する方法として、支持体を有し、最終的には物品へ転写して支持体を剥離することになる箔構成について説明する。
【００８１】
図６は転写して支持体を剥離した後に、赤外レーザーでカラーシフト情報記録層１０を除去するタイプの情報記録偽造防止転写箔の層構成について示したものである。
【００８２】
図６における６０１は転写した後に剥離される転写箔の支持体となる支持基材である。材料はポリエチレンテレフタレート、ポリエチレンナフタレートのような、第一コレステリック層１０１と剥離可能であり、且つ自身も配向してなる基材が用いられる。この基材は転写した後剥離されるため、透明である必要は無く、また厚みも自由に用いることができる。この支持基材６０１の上に第一コレステリック１０１を形成し、スミ吸収層１０２を積層する。
【００８３】
続いて、金属反射層１０３を、真空蒸着法などを用いて形成した後、配向層６０２を設ける。配向層６０２は、後に設ける第二コレステリック層３０１を配向させるためのもので、配向層６０２自身が配向している必要があるため、接する金属反射層１０３をラビング処理した後、例えばネマチック構造やスメクチック構造を有する液晶物質に、光重合性多官能化合物及び重合開始剤を混合した液晶溶液を塗布し、紫外線を照射して硬化させることによって得ても良い。この際の膜厚は、１０ｎｍから２０μｍ程度が考えられ、配向膜としてだけなら非常に薄くて良い。
【００８４】
また、非常に薄い場合、液晶物質にカイラル物質などが混合されていても良い。特に配向層６０２が、可視光波長において偏光の位相を１８０度ずらすλ／２の位相差値を持った場合、第二コレステリック層３０１の円偏光の回転方向を逆転させる効果も持つことになる。
【００８５】
また、より配向する力を得るために、金属反射層１０３に接するよう、配向膜としてポリビニルアルコール樹脂やポリイミド樹脂などを塗布し、ラビング処理を行った後に前記液晶材料を塗布し、硬化させて得られたものを配向層６０２としても良い。こうして得られた配向層６０２の上では、第二コレステリック層３０１を配向させることができる。
【００８６】
続いて、黒色吸収層３０２と接着層６０３とを積層することで作られた情報記録偽造防止転写箔を、該当物品に貼付し、支持基材６０１を剥離した後に、赤外レーザーでカラーシフト情報記録層１０を除去することが可能になる。
【００８７】
接着層６０３は、貼付対象物によって様々に異なるが、紙へ転写する場合、例えば脂肪族系炭化水素樹脂、脂環族系炭化水素樹脂、芳香族系炭化水素樹脂、α−ピネン及び／又はβ−ピネンを成分とするテルペン系樹脂、ロジン系樹脂、水素添加ロジン系樹脂、スチレン系樹脂、クマロン・インデン系樹脂などのホットメルト系接着剤に、必要に応じてカルナバワックスなどを添加したものを用いる。貼付する際には、例えば１２０〜１８０度程度の熱と圧力を加えることによって行う。
【００８８】
また、別の転写箔構成について図７に示す。この構成は、貼付前に赤外レーザーでカラーシフト情報記録層１０を除去した後に、貼付対象へ転写するタイプである。
【００８９】
これは、支持基材６０１に、黒色吸収層３０２、配向層６０２、第二コレステリック層３０１、金属反射層１０３、スミ吸収層１０２、配向層６０２、第一コレステリック層１０１、接着層６０３の順で積層したもので、黒色吸収層３０２と支持基材６０１は剥離可能な組み合わせを選ぶ必要がある。図６で示した構成のようにコレステリックを配向させる必要は無いので、分子配向していない基材を用いても良い。
【００９０】
また、支持基材６０１と黒色吸収層３０２の間に剥離層を設けても良い。この構成の場合、カラーシフト情報記録層１０は金属反射層１０３、スミ吸収層１０２、配向層６０２、第一コレステリック層１０１が相当する。
【００９１】
この構成の場合、貼付前にカラーシフト情報記録層１０のパターン化が可能なので、転写箔を製造する段階で予めパターン化を行うことができるため、特定の柄にパターン化されたものを、様々な物品に貼付したい場合などで有効な方法である。また、現象の確認は貼付した物品側から行なわれる事になるため、物品は透明である必要がある。また円偏光を確認するためには、物品が光学異方性を持っていないか注意する必要がある。
【００９２】
更に、この図７で例示した構成から接着層６０３を抜いても良い。その場合、貼付する物品側に、予め接着層６０３が貼付されている必要があるが、図７で例示した構成の場合、赤外レーザーによってカラーシフト情報記録層１０を除去する際、接着層６０３も除去されてしまうため、接着強度が弱まってしまうという問題があるが、貼付対象物品側に接着層６０３が設けられている場合、この問題は発生しない上、赤外レーザーによってカラーシフト情報記録層１０を除去するエネルギーもより小さく済む。
【００９３】
最後に、カラーシフト情報記録層１０を赤外レーザーによって除去する方法を説明する。
【００９４】
照射するレーザーは近赤外波長のものを用い、ＣＯ２レーザーや、Ｎｄ；ＹＡＧレーザーなどの各種固体レーザーなどを用いる。好ましくは波長１０６４ｎｍのＮｄ；ＹＡＧレーザーなどである。パターンとしては、この媒体を適用する物体に応じた固有のロゴマークやメーカー名、シリアルナンバーやバーコードを用いる。またはそれらの画像に特定のコードをエンコードしてなる電子透かしを仕込ませても良い。
【００９５】
カラーシフト情報記録層１０が除去される際、除去物がカスとして発生するため、カラーシフト情報記録層１０が、なるべく下向きになるよう行うのが良いが、物品に貼付した後に赤外レーザー照射を行う場合もあるため、カラーシフト情報記録層１０を上向きの状態で赤外レーザー照射を行う場合は、強力な吸気と排気を同時に導入することによって舞い上がったカスが、媒体に落ちる前に回収する機構を導入するのが良い。
【００９６】
図８では、図５で示した情報記録偽造防止ステッカーについて、赤外レーザー照射によってカラーシフト情報記録層１０が部分的に除去された様子を、断面図で表している。
【００９７】
なお、これまで本発明は、赤外レーザーの照射によってカラーシフト情報記録層１０が除去されることを想定して説明してきたが、カラーシフト情報記録層１０を除去するレーザーの波長は赤外領域に限る必要は無く、それ以外の波長を用いることもできる。好ましくは可視光領域外であるため、紫外線レーザーを用いることも可能である。例えばエキシマレーザーや、各種固体レーザー、モードロックレーザーなどを用いても良い。
【００９８】
その場合、スミ吸収層１０２は可視光波長を均一に吸収し、更に活用するレーザー波長を含む紫外領域の波長を吸収もしくは反射する必要があり、黒色吸収層３０２は、可視光波長を均一に吸収し、紫外領域を透過する必要がある。また、それ以外の層も、活用するレーザー波長を含む紫外領域の波長を透過する必要があるが、基本的な設計趣旨はこれまで説明してきた通りである。
【００９９】
以上、この発明の実施形態について図面を参照して詳述してきたが、具体的な構成はこの実施形態に限られるものではなく、この発明の趣旨を逸脱しない範囲の設計等も含まれる。
【実施例】
【０１００】
以下、本発明の一部について実施例を説明する。  
厚さ１６μｍのポリエチレンテレフタレートフィルムに、下記の組成からなる第一コレステリックインキについて、乾燥硬化後の膜厚が３μｍになるよう調整したものをワイヤーバーを用いて塗布し、８０℃で１分間乾燥させた後、高圧水銀灯にて５００ｍＪの照射を行い硬化させることで、第一コレステリック層を得た。
【０１０１】
＜第一コレステリックインキ組成＞
ネマチック液晶（パリオカラーＬＣ２４２）［ＢＡＳＦ社製］３０重量部
カイラル剤（パリオカラーＬＣ７５６）［ＢＡＳＦ社製］１．５重量部
重合開始剤（イルガキュア１８４）［ＢＡＳＦ社製］１．５重量部
溶剤（メチルエチルケトン）６７重量部
続いて、下記の組成からなる墨インキについて、乾燥後の膜厚が３μｍになるよう調整したものを、ワイヤーバーを用いて塗布し、１００℃で１分間乾燥させることで、スミ吸収層を得た。更に８０℃環境で１２時間エージングを行った後に、スミ吸収層の面に、抵抗加熱式真空蒸着法にてアルミニウムを５０ｎｍ成膜した。
【０１０２】
＜墨インキ組成＞
墨インキ（ＮＥＷＬＰスーパー墨）［東洋インキ製造社製］９０重量部
硬化剤（ＬＰスーパー硬化剤）［東洋インキ製造社製］１０重量部
続いて、下記の組成からなる配向膜インキについて、乾燥後の膜厚が３μｍになるよう調整したものをワイヤーバーを用いて塗布し、１００℃環境で２分間乾燥させた後、ラビング布であるＦＩＮＥ ＰＵＦＦ ＹＡ−２０−Ｒ（吉川化工株式会社製）を用い、全面を一軸方向にラビング処理した。
【０１０３】
この面に、下記に示す液晶インキについて、乾燥硬化後の膜厚が１．５μｍになるよう調整したものをワイヤーバーを用いて塗布し、３０℃で５分間乾燥を行った後、高圧水銀灯にて１０００ｍＪの照射を行い硬化させることで配向層を得た。
【０１０４】
＜配向膜インキ＞
ポリビニルアルコール樹脂（ポバール １１７）［クラレ社製］１０重量部
溶剤（イソプロピルアルコール）４．５重量部
溶剤（水）８５．５重量部
＜液晶インキ＞
液晶（ＵＣＬ−００８）［大日本インキ化学工業社製］３０重量部
重合開始剤（イルガキュア１８４）［ＢＡＳＦ社製］１．５重量部
溶剤（メチルエチルケトン）３４．２５重量部
溶剤（トルエン）３４．２５重量部
更に、第一コレステリックインキ層を得た時と同じような手順と条件で、下記に示す第二コレステリックインキを塗布、乾燥、硬化させ、厚さ３μｍの第二コレステリック層を得た。
【０１０５】
＜第二コレステリックインキ組成＞
ネマチック液晶（パリオカラーＬＣ２４２）［ＢＡＳＦ社製］３０重量部
カイラル剤（パリオカラーＬＣ７５６）［ＢＡＳＦ社製］２．０重量部
重合開始剤（イルガキュア１８４）［ＢＡＳＦ社製］１．５重量部
溶剤（メチルエチルケトン）６６．５重量部
続いて下記に示す混色スミインキについて、乾燥後の膜厚が３μｍになるよう調整したものをワイヤーバーを用いて塗布し、１００℃で１分間乾燥させることで、黒色吸収層を得た。
【０１０６】
＜混色スミインキ＞
混色スミインキ（ＦＬコンクスミ）［東洋インキ製造社製］９０重量部
硬化剤（ＬＰスーパー硬化剤）［東洋インキ製造社製］１０重量部
更に、下記に示す接着剤について、乾燥後の膜厚が５μｍになるよう調整したものを、ワイヤーバーを用いて塗布し、８０℃で２分間乾燥して接着層を得た。
【０１０７】
＜接着剤組成＞
ポリオレフィン樹脂（アウローレン１００）［日本製紙ケミカル社製］２０重量部
シリカ粒子（サイロホービック５０５）［富士シリシア社製］５重量部
溶剤（トルエン）７５重量部
こうして得られた情報記録偽造防止転写箔を、幅１０ｍｍのストライプ状にカットした後、坪量９０キログラムのコート紙に、１６０度の温度と適度な圧力をかけながらラミネートし、支持基材であるポリエチレンテレフタレートフィルムを剥離することで転写を行った。
【０１０８】
このようなコート紙に、転写箔以外の部分へオフセット印刷で商品券の柄を印刷した後、商品券の大きさに断裁して固定台に固定し、転写箔部に水平方向へ圧縮空気を噴射しながら、ＹＶＯ４レーザマーカＭＤ−Ｖ９６１０Ａ（キーエンス社製）を用い、出力６０％、スキャンスピード２０００ｍｍ／ｓ、スイッチ周波数１００Ｈｚの条件で、ロゴマーク、及びＯＣＲフォントのシリアルナンバーとＧＳ１標準データバーのパターンで、転写箔カラーシフト情報記録層を除去した。
【０１０９】
このようにして得られた商品券の情報記録偽造防止転写箔部分は、正面から見ると、レーザーを照射した部分は緑色に、照射しなかった部分は赤色に見え、ロゴマークやシリアルナンバー、バーコードなどを目視で確認することができた。斜めから見ると、レーザーを照射した部分は青色に、照射しなかった部分は緑色に見えた。また、円偏光フィルタを重ねると、レーザーを照射した部分が黒く見え、また同フィルタをカメラの先端に設置したＣＣＤカメラで撮影することで、高いコントラスト画像として得られたＯＣＲフォントのシリアルナンバーや、バーコードのデータを読み取ることが出来た。
【産業上の利用可能性】
【０１１０】
本発明は、銀行券、債券、商品券、小切手などの金券や有価証券、クレジットカード、ＩＤカード、公文書など各種証明書、重要書類、また、各種商品やその包装材料に貼付、転写されることによって、その商品が真正であることの保障や、個別に付与された情報を、インターネットを介してデータベースと照合することにより、貼付された製品の安全性の情報や、模造品の情報の提供、または各種サービスに活用することができるようになる。
【符号の説明】
【０１１１】
１０・・・カラーシフト情報記録層
４０・・・既にレーザーによって部分除去された情報記録偽造防止媒体、
４１・・・円偏光フィルタ
１０１・・第一コレステリック層
１０２・・スミ吸収層
１０３・・金属反射層
２０１・・可変色彩層
３０１・・第二コレステリック層
３０２・・黒色吸収層
４０１・・円偏光フィルタが重ねられている第一コレステリック層
４０２・・円偏光フィルタが重ねられている第二コレステリック層
５０１・・透明基材
５０２・・ラミネート接着材料
５０３・・粘着層
６０１・・支持基材
６０２・・配向層
６０３・・接着層
【図１】
0006035727.tif 000002
【図２】
0006035727.tif 000003
【図３】
0006035727.tif 000004
【図４】
0006035727.tif 000005
【図５】
0006035727.tif 000006
【図６】
0006035727.tif 000007
【図７】
0006035727.tif 000008
【図８】
0006035727.tif 000009